(57)【特許請求の範囲】
【請求項１】
ブラックインクとカラーインクとからなるインクジェット記録用インクセットにおいて、前記カラーインクが、シアンインク、イエローインク、マゼンタインクからなり、色材を含有させたポリマー微粒子の水分散体であり、さらに、前記ブラックインクとシアンインク、イエローインク、マゼンタインクが、グリセリン又はグリセリン及び１，３−ブタンジオール、トリエチレングリコール、１，６−ヘキサンジオール、プロピレングリコール、１，５−ペンタンジオール、ジエチレングリコール、ジプロピレングリコール、トリメチロールプロパン及びトリメチロールエタンから選ばれた少なくとも１種類以上の湿潤剤（第１の種類のヒドロキシ化合物）と、炭素数８以上で１１以下のポリオール（第２の種類のヒドロキシ化合物）又はグリコールエーテルと、水溶性有機溶剤及び水とを少なくとも含有すると共に、アニオン、ノニオン及び両性界面活性剤から選ばれる少なくとも１種類以上と、フッ素系界面活性剤の少なくとも１種類以上とを含有し（フッ素系界面活性剤はブラックインクの場合は含有しなくてもよい）、前記フッ素系界面活性剤が、下記構造式で表わされるパーフルオロアルキルスルホン酸塩であり、さらに色材として顔料を用いることを特徴とするインクジェット記録用インクセット。
【化１】
0003993022.tif 000026
（Ｒ1、Ｒ2、Ｒ3はパーフルオロアルキル基、フッ素原子のいずれかを表わし、Ｍ1はＬｉ、Ｎａ、Ｋのいずれかを表わす。）
【請求項２】
前記アニオン、ノニオン及び両性界面活性剤が、下記一般式（Ｉ）〜（IX）の界面活性剤から選ばれた少なくとも一つであることを特徴とする請求項１に記載のインクジェット記録用インクセット。
Ｒ4−Ｏ−（ＣＨ2ＣＨ2Ｏ）ｍＣＨ2ＣＯＯＭ      …（Ｉ）
（（Ｉ）式中、Ｒ4は炭素数６〜１４の分岐してもよいアルキル基、ｍは３〜１２の整数、Ｍはアルカリ金属イオン、第４級アンモニウム、第４級ホスホニウム、アルカノールアミンのいずれかを表わす。）
【化２】
0003993022.tif 000027
（（II）式中、Ｒ5は炭素数５〜１６の分岐したアルキル基、Ｍはアルカリ金属イオン、第４級アンモニウム、第４級ホスホニウム、アルカノールアミンのいずれかを表わす。）
【化３】
0003993022.tif 000028
（（III）式中、Ｒは分岐してもよい炭素数６〜１４の炭素鎖、ｋは５〜２０の整数を表わす。）
Ｒ−（ＯＣＨ2ＣＨ2）ｎＯＨ  …（IV）
（（IV）式中、Ｒは分岐してもよい炭素数６〜１４の炭素鎖、ｎは５〜２０の整数を表わす。）
【化４】
0003993022.tif 000029
（（Ｖ）式中、Ｒは分岐してもよい炭素数６〜１４の炭素鎖、ｊ、ｋ、ｍ、ｎは１〜２０の整数を表わす。）
【化５】
0003993022.tif 000030
（（VI）式中、Ｒ’は炭素数６〜１４の炭素鎖、ｊ、ｋ、ｍ、ｎは１〜２０の整数を表わす。）
【化６】
0003993022.tif 000031
（（VII）式中、ｐ、ｑは０〜４０の整数を表わす。）
【化７】
0003993022.tif 000032
（（VIII）式中、Ｒ6、Ｒ7は炭素数１〜３のアルキル基もしくはヒドロキシアルキル基、Ｒ8は炭素数１０〜２０のアルキル基もしくはアルケニル基を表わす。）
【化８】
0003993022.tif 000033
（（IX）式中、Ｒ9、Ｒ10は炭素数１〜３のアルキル基もしくはヒドロキシアルキル基、Ｒ11はアミド基を含んでもよい炭素数１０〜１６のアルキル基もしくはヤシ油由来のアルキル基を表わす。）
【請求項３】
前記ポリマー微粒子を形成するポリマーが、ビニル系ポリマー又はポリエステル系ポリマーであることを特徴とする請求項１又は２に記載のインクジェット記録用インクセット。
【請求項４】
前記炭素数８以上で１１以下のポリオール（第２の種類のヒドロキシ化合物）又はグリコールエーテルが２−エチル−１，３−ヘキサンジオールよりなることを特徴とする請求項１〜３のいずれかに記載のインクジェット記録用インクセット。
【請求項５】
前記炭素数８以上で１１以下のポリオール（第２の種類のヒドロキシ化合物）又はグリコールエーテルが２，２，４−トリメチル−１，３−ペンタンジオールよりなることを特徴とする請求項１〜３のいずれかに記載のインクジェット記録用インクセット。
【請求項６】
前記ブラックインクの色材が自己分散型顔料であることを特徴とする請求項１〜５のいずれかに記載のインクジェット記録用インクセット。
【請求項７】
インクの表面張力が４０ｍＮ／ｍ以下であり、かつ、２５℃におけるインク粘度が５ｍＰａ・ｓｅｃ以上のインクであることを特徴とする請求項１〜６のいずれかに記載のインクジェット記録用インクセット。
【請求項８】
前記色材を含有させたポリマー微粒子の水分散体が、固形分を８〜２０ｗｔ％含有することを特徴とする請求項１〜７のいずれかに記載のインクジェット記録用インクセット。
【請求項９】
請求項１〜８のいずれかに記載のインクジェット記録用インクセットにエネルギーを作用させてインク吐出を行なうことを特徴とするインクジェット記録方法。
【請求項１０】
インクに熱エネルギーを作用させてインク吐出を行なうことを特徴とする請求項９に記載のインクジェット記録方法。
【請求項１１】
インクに力学的エネルギーを作用させてインク吐出を行なうことを特徴とする請求項９に記載のインクジェット記録方法。
【請求項１２】
Ｍｊが５〜３５ｐｌ、Ｖｊが６〜２０ｍ、周波数１ｋＨｚ以上、解像度が３００ｄｐｉ以上、ワンパス印字条件において、請求項１〜８のいずれかに記載のインクジェット記録用インクセットを用いることを特徴とする請求項９〜１１のいずれかに記載のインクジェット記録方法。
【請求項１３】
請求項１〜８のいずれかに記載のインクジェット記録用インクセットを収容したインク収容部を備えたことを特徴とするインクカートリッジ。
【請求項１４】
請求項１〜８のいずれかに記載のインクジェット記録用インクセットを収容したインク収容部あるいはインクカートリッジ、該インクをエネルギーの作用により滴化し吐出させるためのヘッド部あるいは記録ユニットを備えたことを特徴とするインクジェット記録装置。
【請求項１５】
前記インクジェット記録ヘッドのノズルプレートの表面に撥インク性皮膜層が共析メッキにより形成されていることを特徴とする請求項１４に記載のインクジェット記録装置。
【請求項１６】
前記インクジェット記録ヘッドのノズル径が３０μｍ以下であることを特徴とする請求項１４又は１５に記載のインクジェット記録装置。
【発明の詳細な説明】
【０００１】
【発明が属する技術分野】
本発明は、インクジェット記録用インクセットのブラックインク及びカラーインクに色材として顔料を用いたインク、インクセット、インクカートリッジ、記録装置、及び記録方法に関し、特に、界面活性剤の中でも、特定の構造を有するパーフルオロアルキルスルホン酸塩を用いる事により、普通紙に印字した際に、良好な発色が得られるインクジェット記録用インクセットに関するものである。
【０００２】
【従来の技術】
従来、インクジェットプリンタにおいて、着色剤として水溶性染料を使用した水系インクが主に用いられてきた。しかしながら、前述の染料インクは耐候性、耐水性に劣る欠点を有しており、近年、水溶性染料に代えて顔料を使用する顔料インクの研究が目覚しく、最近では上市するに至っている。しかしながら、顔料インクは染料インクに比べ、発色性や安定性にいまだ課題は多く残されており、特にＯＡ用プリンタの高画質化技術の向上に伴い、顔料インクにおいても染料インクと同等の印字品質、色相、彩度、光沢、保存性などが要求されるようになってきた。
【０００３】
しかしながら、特に顔料インクに使用されるマゼンタ色インク、シアン色インクにはそれぞれＣ．Ｉ．ピグメントレッド１２２、Ｃ．Ｉ．ピグメントブルー１５：３が用いられる事が一般的で、染料インクと比べて色再現範囲が異なっている。また、色相誤差を小さくするために調色も行われているが、この場合、彩度の低下は免れず、印字品質に問題を生じる。
【０００４】
これに対し、前記調色によらず色相を変えるために、顔料自体の改良も進んでおり、例えば特開２０００−１７２０７号公報では特定の結晶構造を持つフタロシアニン顔料により、シアン染料と同じ色域にある色相を有するシアン顔料が提案されているが、コストの問題等、全ての特性を満足するには至ってない。
【０００５】
また、黒色インクの色材に顔料を用いて、イエロー、マゼンタ、シアン色インクの色材に染料を用いてインクセットとして使用する特開２０００−２３９５９０号公報等など提案は多数あるが、いまだ普通紙に印字した際の普通紙特性で満足なものは得られていないのが現状である。
【０００６】
この他、ブラックインクとカラーインクとからなるインクセットとして、自己分散型カーボンブラックを有するブラックインクと、このブラックインクの色材に対して逆極性の色材を含有するカラーインクとからなるインクセットが特開平１０−１４００６４号公報に開示されている。また、特開２０００−１９１９７２号公報には着色剤内包樹脂分散型インクにおいてインクのイオン性の異なるインクセットが開示されている。しかし、これらのインクセットを用いた印刷物は、色境界滲みは改善されるものの、他の普通紙特性は依然として満足なものではなかった。
【０００７】
【発明が解決しようとする課題】
本発明は、このような従来の欠点を解消し、インクジェット記録用水系インクに色材として顔料を用いたインク及びインクセット、このインク及びインクセットを用いた好適なインクジェット記録方法、このインクセットを収容したインクカートリッジ、このインクカートリッジを備えた記録装置を提供し、特に普通紙に印字した際に、良好な発色が得られるインクジェット記録用インク及びインクセット、インクジェット記録方法、インクカートリッジ、記録装置を提供することをその課題とするものである。
【０００８】
【課題を解決するための手段】
本発明者らは上記課題について鋭意検討を行なった結果、ポリマー微粒子に色材を含有させた水分散体（以下エマルジョンと表現する）を用いて、特定の湿潤剤、浸透剤、水溶性有機溶剤、界面活性剤、特に特定の構造を有するフッ素系界面活性剤を使用したインクは、従来のインクに比べて高粘度であるが表面張力が低く、普通紙の印字において、ビヒクルは速やかに浸透し、色材成分が表面に残りやすくなるという、従来の高い浸透性を有するインクの特徴のほかに、特にフッ素系界面活性剤を使用することにより、さらに、色材成分が紙表面に残りやすいだけでなく、色材の偏在が無く、均一に紙表面に存在し、また、紙に対する均染性が顕著に向上し、その結果、高彩度、高発色濃度で、しかも裏抜けの少ない画像が得られることを見出して本発明に至った。
【０００９】
また、ブラックインクとカラーインクとからなるインクセットにおいて、着色ポリマー微粒子を含有する前記構成のインクに色材として顔料インクを用いたカラーインク、及び色材として自己分散型カーボンブラックを用いてカラーインクと同様に高粘度低表面張力としたブラックインクを組み合わせると、普通紙印字において、ブラックの画像濃度が高く、ブラック／カラー間の色境界滲みが極めて少なく、また、特定の構造を有するフッ素系界面活性剤を使用することにより顕著な彩度向上が図られ、カラーの発色性に優れ、裏抜けの少ない両面印刷性に優れた記録画像を得ることができることを見出した。
【００１０】
上記の知見に基づいて本発明者等が完成した発明は次のとおりの構成を有するものである。
（１）ブラックインクとカラーインクとからなるインクジェット記録用インクセットにおいて、前記カラーインクが、シアンインク、イエローインク、マゼンタインクからなり、色材を含有させたポリマー微粒子の水分散体であり、さらに、前記ブラックインクとシアンインク、イエローインク、マゼンタインクが、グリセリン又はグリセリン及び１，３−ブタンジオール、トリエチレングリコール、１，６−ヘキサンジオール、プロピレングリコール、１，５−ペンタンジオール、ジエチレングリコール、ジプロピレングリコール、トリメチロールプロパン及びトリメチロールエタンから選ばれた少なくとも１種類以上の湿潤剤（第１の種類のヒドロキシ化合物）と、炭素数８以上で１１以下のポリオール（第２の種類のヒドロキシ化合物）又はグリコールエーテルと、水溶性有機溶剤及び水とを少なくとも含有すると共に、アニオン、ノニオン及び両性界面活性剤から選ばれる少なくとも１種類以上と、フッ素系界面活性剤の少なくとも１種類以上とを含有し（フッ素系界面活性剤はブラックインクの場合は含有しなくてもよい）、前記フッ素系界面活性剤が、下記構造式で表わされるパーフルオロアルキルスルホン酸塩であり、さらに色材として顔料を用いることを特徴とするインクジェット記録用インクセット。
【００１１】
【化９】
0003993022.tif 000002
（Ｒ1、Ｒ2、Ｒ3はパーフルオロアルキル基、フッ素原子のいずれかを表わし、Ｍ1はＬｉ、Ｎａ、Ｋのいずれかを表わす。）
【００１２】
（２）前記アニオン、ノニオン及び両性界面活性剤が、下記一般式（Ｉ）〜（IX）の界面活性剤から選ばれた少なくとも一つであることを特徴とする前記（１）に記載のインクジェット記録用インクセット。
【００１３】
Ｒ4−Ｏ−（ＣＨ2ＣＨ2Ｏ）ｍＣＨ2ＣＯＯＭ      …（Ｉ）
（（Ｉ）式中、Ｒ4は炭素数６〜１４の分岐してもよいアルキル基、ｍは３〜１２の整数、Ｍはアルカリ金属イオン、第４級アンモニウム、第４級ホスホニウム、アルカノールアミンのいずれかを表わす。）
【００１４】
【化１０】
0003993022.tif 000003
（式（II）中、Ｒ5は素数５〜１６の分岐したアルキル基、Ｍはアルカリ金属イオン、第４級アンモニウム、第４級ホスホニウム、アルカノールアミンのいずれかを表わす。）
【００１５】
【化１１】
0003993022.tif 000004
（式（III）中、Ｒは分岐してもよい炭素数６〜１４の炭素鎖、ｋは５〜２０の整数を表わす。）
【００１６】
Ｒ−（ＯＣＨ2ＣＨ2）ｎＯＨ      …（IV）
（（IV）式中、Ｒは分岐してもよい炭素数６〜１４の炭素鎖、ｎは５〜２０の整数を表わす。）
【００１７】
【化１２】
0003993022.tif 000005
（（Ｖ）式中、Ｒは分岐してもよい炭素数６〜１４の炭素鎖、ｊ、ｋ、ｍ、ｎは１〜２０の整数を表わす。）
【００１８】
【化１３】
0003993022.tif 000006
（（VI）式中、Ｒ’は炭素数６〜１４の炭素鎖、ｊ、ｋ、ｍ、ｎは１〜２０の整数を表わす。）
【００１９】
【化１４】
0003993022.tif 000007
（（VII）式中、ｐ、ｑは０〜４０の整数を表わす。）
【００２０】
【化１５】
0003993022.tif 000008
（（VIII）式中、Ｒ6、Ｒ7は炭素数１〜３のアルキル基もしくはヒドロキシアルキル基、Ｒ8は炭素数１０〜２０のアルキル基もしくはアルケニル基を表わす。）
【００２１】
【化１６】
0003993022.tif 000009
（（IX）式中、Ｒ9、Ｒ10は炭素数１〜３のアルキル基もしくはヒドロキシアルキル基、Ｒ11はアミド基を含んでもよい炭素数１０〜１６のアルキル基もしくはヤシ油由来のアルキル基を表わす。）
【００２２】
（３）前記ポリマー微粒子を形成するポリマーが、ビニル系ポリマー又はポリエステル系ポリマーであることを特徴とする前記（１）又は（２）に記載のインクジェット記録用インクセット。
【００２３】
（４）前記炭素数８以上で１１以下のポリオール（第２の種類のヒドロキシ化合物）又はグリコールエーテルが２−エチル−１，３−ヘキサンジオールよりなることを特徴とする前記（１）〜（３）のいずれかに記載のインクジェット記録用インクセット。
【００２４】
（５）前記炭素数８以上で１１以下のポリオール（第２の種類のヒドロキシ化合物）又はグリコールエーテルが２，２，４−トリメチル−１，３−ペンタンジオールよりなることを特徴とする前記（１）〜（３）のいずれかに記載のインクジェット記録用インクセット。
【００２５】
（６）前記ブラックインクが自己分散型顔料であることを特徴とする上記（１）〜（５）のいずれかに記載のインクジェット記録用インクセット。
【００２６】
（７）インクの表面張力が４０ｍＮ／ｍ以下であり、かつ、２５℃におけるインク粘度が５ｍＰａ・ｓｅｃ以上のインクであることを特徴とする前記（１）〜（６）のいずれかに記載のインクジェット記録用インクセット。
【００２７】
（８）前記色材を含有させたポリマー微粒子の水分散体が、固形分を８〜２０ｗｔ％含有することを特徴とする前記（１）〜（７）のいずれかに記載のインクジェット記録用インクセット。
【００２８】
（９）前記（１）〜（８）のいずれかに記載のインクジェット記録用インクセットにエネルギーを作用させてインク吐出を行なうことを特徴とするインクジェット記録方法。
【００２９】
（１０）インクに熱エネルギーを作用させてインク吐出を行なうことを特徴とする前記（９）記載のインクジェット記録方法。
【００３０】
（１１）インクに力学的エネルギーを作用させてインク吐出を行なうことを特徴とする前記（９）記載のインクジェット記録方法。
【００３１】
（１２）Ｍｊが５〜３５ｐｌ、Ｖｊが６〜２０ｍ、周波数１ｋＨｚ以上、解像度が３００ｄｐｉ以上、ワンパス印字条件において、前記（１）〜（８）のいずれかに記載のインクジェット記録用インクセットを用いることを特徴とする前記（９）〜（１１）のいずれかに記載のインクジェット記録方法。
【００３２】
（１３）前記（１）〜（８）のいずれかに記載のインクジェット記録用インクセットを収容したインク収容部を備えたことを特徴とするインクカートリッジ。
【００３３】
（１４）前記（１）〜（８）のいずれかに記載のインクジェット記録用インクセットを収容したインク収容部あるいはインクカートリッジ、該インクをエネルギーの作用により滴化し吐出させるためのヘッド部あるいは記録ユニットを備えたことを特徴とするインクジェット記録装置。
【００３４】
（１５）前記インクジェット記録ヘッドのノズルプレートの表面に撥インク性皮膜層が共析メッキにより形成されていることを特徴とする前記（１４）記載のインクジェット記録装置。
【００３５】
（１６）前記インクジェット記録ヘッドのノズル径が３０μｍ以下であることを特徴とする前記（１４）又は（１５）記載のインクジェット記録装置。
【００３７】
以下、各インクの構成要素について説明する。
カラーインクとしては、ポリマー微粒子に色材を含有させたポリマーエマルジョンを用いる。本明細書において、「色材を含有させた」とは、ポリマー微粒子中に色材を封入した状態及びポリマー微粒子の表面に色材を吸着させた状態のいずれか又は双方を意味する。この場合、本発明のインクに配合される色材はすべてポリマー微粒子に封入又は吸着されている必要はなく、本発明の効果が損なわれない範囲において、該色材がエマルジョン中に分散していてもよい。
【００３８】
上記色材としては、水不溶性若しくは水難溶性であって、上記ポリマーによって吸着され得る色材が挙げられる。本明細書において、水不溶性若しくは水難溶性とは、２０℃で水１００重量部に対して、色材が０．１重量部以上溶解しないことをいい、溶解するとは、目視で水溶液表層又は下層に色材の分離や沈降が認められないことをいう。
【００３９】
インクの色材としては、例えば、油溶性染料、分散染料等の染料や、顔料等が挙げられる。良好な吸着・封入性の観点から油溶性染料及び分散染料が好ましいが、得られる画像の耐光性から本発明においては顔料を用いる。
【００４０】
本発明に用いられる顔料は、ブラック顔料としてはカーボンブラックが挙げられ、カラー顔料としては、アントラキノン、フタロシアニンブルー、フタロシアニングリーン、ジアゾ、モノアゾ、ピラントロン、ペリレン、複素環式イエロー、キナクリドン及び（チオ）インジゴイドを含む。フタロシアニンブルーの代表的な例は銅フタロシアニンブルー及びその誘導体（ピグメントブルー１５）を含む。キナクリドンの代表的な例はピグメントオレンジ４８、ピグメントオレンジ４９、ピグメントレッド１２２、ピグメントレッド１９２、ピグメントレッド２０２、ピグメントレッド２０６、ピグメントレッド２０７、ピグメントレッド２０９、ピグメントバイオレット１９及びピグメントバイオレット４２を含む。アントラキノンの代表的な例はピグメントレッド４３、ピグメントレッド１９４（ペリノンレッド）、ピグメントレッド２１６（臭素化ピラントロンレッド）及びピグメントレッド２２６（ピラントロンレッド）を含む。ピレリンの代表的な例はピグメントレッド１２３（ベルミリオン）、ピグメントレッド１４９（スカーレット）、ピグメントレッド１７９（マルーン）、ピグメントレッド１９０（レッド）、ピグメントバイオレット、ピグメントレッド１８９（イエローシェードレッド）及びピグメントレッド２２４を含む。チオインジゴイドの代表的な例はピグメントレッド８６、ピグメントレッド８７、ピグメントレッド８８、ピグメントレッド１８１、ピグメントレッド１９８、ピグメントバイオレット３６及びピグメントバイオレット３８を含む。複素環式イエローの代表的な例はピグメントイエロー１１７及びピグメントイエロー１３８を含む。他の適切な着色顔料の例は、The Colour Index、第三版(The Society of Dyers and Colourists，1982)に記載されている。
なお、顔料を着色剤として用いる場合に補色、調色等のために上記染料を併有することもできる。
上記色材の配合量は、ポリマーの配合量との関係において、該ポリマーの重量に対して約１０〜２００ｗｔ％、特に約２５〜１５０ｗｔ％であることが好ましい。
【００４１】
上記ポリマーエマルジョンを形成するポリマーとしては、例えば、ビニル系ポリマー、ポリエステル系ポリマー及びポリウレタン系ポリマー等を用いることが出来る。特に好ましく用いられるポリマーはビニル系ポリマー及びポリエステル系ポリマーであり、特開２０００−５３８９７号公報、２００１−１３９８４９号公報に開示されているポリマーを引用する。
【００４２】
本発明の好ましい態様によれば、これらの色材を含有するポリマー微粒子の平均粒子径はインク中において最も好ましくは０．１６μｍ以下である。
インク中のポリマー微粒子の含有量は固形分で８〜２０ｗｔ％程度が好ましく、より好ましくは８〜１２ｗｔ％程度である。
【００４３】
本発明のインクセットのインクとして２５℃における表面張力が４０ｍＮ／ｍ以下、より好ましくは３５ｍＮ／ｍ以下の低表面張力の水性インクを用いることが好ましい。これは本発明者らが、記録画像の乾燥性を改善するために種々の手段について検討を行なった結果、インクの表面張力を４０ｍＮ／ｍ以下になるように調整すればほとんどの被記録材に対しても速やかな浸透乾燥が可能であることを見出したことに基づくものである。
【００４４】
また、インクの表面張力を４０ｍＮ／ｍ以下にすることで、インクのヘッド部材への濡れが良くなり８ｍＰａ・ｓｅｃ（２５℃）以上の高粘度インクでも周波数応答性が向上し、吐出安定性が格段に向上したことによる。この低表面張力のインクは特定のインク組成においてポリオール又はグリコールエーテルと、フッ素系界面活性剤を使用することにより達成できる。
【００４５】
本発明のインクセットのインクとして、５ｍＰａ・ｓｅｃ（＝５ｃｐｓ）以上、好ましくは８ｍＰａ・ｓｅｃ（２５℃）以上の高粘度インクを用いることにより印字品位が格段に向上する。従来のインクジェットプリンターに用いられてきた３ｍＰａ・ｓｅｃ（２５℃）程度の低粘度インクではインク中の水分が約７０％であるが、８ｍＰａ・ｓｅｃ（２５℃）程度の高粘度インクでは約５０％以下になり、インク滴が紙面上に着弾するときの水分蒸発率が２．０〜３．０倍も高くなる。このために高濃度の顔料が紙面上で凝集する速さも速くなり滲み（フェザリング）がほとんどなくなる。
【００４６】
また、ポリマーエマルジョン濃度あるいは顔料濃度を高めることにより、インクの粘度が高くなり、顔料が紙表面で凝集してとどまり易くなり発色濃度、色調が向上するとともにフェザリングもほとんどなくなる。インク中の色材を含有するポリマーエマルジョン濃度は、固形分で８ｗｔ％以上、好ましくは１０ｗｔ％以上である。色材として自己分散型カーボンブラックを用いてインクセットを構成する場合のブラックインクの顔料濃度は６ｗｔ％以上、好ましくは８ｗｔ％以上である。
【００４７】
さらに、本発明のインクセットのインクは、従来用いられてきたエチレングリコール（ジエチレングリコール）とグリセリンの混合した低粘度の湿潤剤よりも、１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれた少なくとも１種類以上の高粘度の湿潤剤とグリセリンを混合した高粘度の湿潤剤を用いる。高粘度の湿潤剤を用いると、高顔料濃度と相まって高粘度のインクを達成できる。
【００４８】
本発明のインク組成物は、次の構成よりなる好ましくはインク粘度が５ｍＰａ・ｓｅｃ以上、さらに好ましくは８ｍＰａ・ｓｅｃ（２５℃）以上の記録用インクである。印字するための着色材、それを分散させるための水とを必須成分とし、必要に応じて添加される湿潤剤、水溶性有機溶剤、界面活性剤、エマルジョン、防腐剤、ｐＨ調整剤から構成される。湿潤剤１と２を混合するのは各々の湿潤剤の特徴を活かすためと、粘度調製ができるためである。湿潤剤１は必須であるが、湿潤剤１と２を必ず併有するわけではない。
【００４９】
▲１▼着色剤
▲２▼湿潤剤１（グリセリン）
▲３▼湿潤剤２（１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれた少なくとも１種類以上、：第１の種類のヒドロキシ化合物）
▲４▼水溶性有機溶剤
▲５▼界面活性剤
▲６▼炭素数８以上、１１以下のポリオール（第２の種類のヒドロキシ化合物）又はグリコールエーテル
▲７▼防腐剤
▲８▼ｐＨ調整剤
▲９▼純水
【００５０】
その他の湿潤剤としては、糖を含有してなるのが好ましい。糖類の例としては、単糖類、二糖類、オリゴ糖類（三糖類及び四糖類を含む）及び多糖類が挙げられ、好ましくはグルコース、マンノース、フルクトース、リボース、キシロース、アラビノース、ガラクトース、マルトース、セロビオース、ラクトース、スクロース、トレハロース、マルトトリオースなどが挙げられる。ここで、多糖類とは広義の糖を意味し、α−シクロデキストリン、セルロースなど自然界に広く存在する物質を含む意味に用いることとする。
【００５１】
また、これらの糖類の誘導体としては、前記した糖類の還元糖｛例えば、糖アルコール（一般式ＨＯＣＨ2(ＣＨＯＨ)ｎＣＨ2ＯＨ（ここでｎ＝２〜５の整数を表わす。）で表わされる。）｝、酸化糖（例えば、アルドン酸、ウロン酸など）、アミノ酸、チオ酸などが挙げられる。特に糖アルコールが好ましく、具体例としてはマルチトール、ソルビットなどが挙げられる。これら糖類の含有量は、インク組成物の０．１〜４０ｗｔ％、好ましくは０．５〜３０ｗｔ％の範囲が適当である。
【００５２】
また、色材を含有するポリマー微粒子と湿潤剤の比は、ヘッドからのインク吐出安定性に非常に影響がある。顔料固形分が高いのに湿潤剤の配合量が少ないとノズルのインクメニスカス付近の水分蒸発が進み吐出不良をもたらす。
湿潤剤の配合量は１０〜５０ｗｔ％であり、これに対して色材を含有するポリマー微粒子は８ｗｔ％以上、好ましくは８〜２０ｗｔ％であるので、湿潤剤とポリマー微粒子固形分の両者の比は０．５〜６．２５となるが、より好ましくは２．０〜６．０であり、最も好ましくは３．０〜５．０の範囲である。この範囲にあるインクは、乾燥性や保存試験や信頼性試験が非常に良好である。
【００５３】
湿潤剤と水溶性有機溶剤に関して、本発明のインクは水を液媒体として使用するものであるが、インクを所望の物性にするため、インクの乾燥を防止するために、また、分散安定性を向上するため等の目的で、例えば下記の水溶性有機溶媒が使用される。これら水溶性有機溶媒は複数混合して使用してもよい。
【００５４】
湿潤剤と水溶性有機溶剤の具体例としては、例えば以下のものが挙げられる。
エチレングリコール、１，３−プロパンジオール、１，４−ブタンジオール、２，３−ブタンジオール、２−メチル−２，４−ペンタンジオール、トリプロピレングリコール、テトラエチレングリコール、ヘキシレングリコール、ポリエチレングリコール、ポリプロピレングリコール、１，２，６−ヘキサントリオール、１，２，４−ブタントリオール、１，２，３−ブタントリオール、チオジグリコール、ペンタエリスリトール等の前記第１及び第２の種類のヒドロキシ化合物以外の多価アルコール類（第３の種類のヒドロキシ化合物）；
エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；
エチレングリコールモノフェニルエーテル、エチレングリコールモノベンジルエーテル等の多価アルコールアリールエーテル類；
２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物（ラクタム類）；
ホルムアミド、Ｎ−メチルホルムアミド、Ｎ，Ｎ−ジメチルホルムアミド等のアミド類；
モノエタノールアミン、ジエタノールアミン、トリエタノールアミン、モノエチルアミン、ジエチルアミン、トリエチルアミン等のアミン類；
ジメチルスルホキシド、スルホラン、チオジエタノール等の含硫黄化合物類；プロピレンカーボネート、炭酸エチレン等である。
【００５５】
これら有機溶媒の中でも、特にチオジエタノール、ポリエチレングリコール２００〜６００、１，２，６−ヘキサントリオール、１，２，４−ブタントリオール、２−ピロリドン、Ｎ−メチル−２−ピロリドンが好ましい。これらは溶解性と水分蒸発による噴射特性不良の防止に対して優れた効果が得られる。
【００５６】
また、本発明においては尿素類及びアルキルグリシンを所望に応じて含ませることができる。このような尿素類としては、尿素、チオ尿素、エチレン尿素、１，３−ジメチル−２−イミダゾリジノン等が挙げられ、また、アルキルグリシンとしては、Ｎ−メチルグリシン、Ｎ，Ｎ−ジメチルグリシン、Ｎ−エチルグリシン等が挙げられる。
【００５７】
これら尿素類及びアルキルグリシンは、基本的にどちらも水系インクにおいて、優れた保湿性を維持（保存安定性に向上につながる）させ、インクジェットプリンタの記録ヘッドの吐出安定性、耐目詰まり性に優れた効果を発揮する。また、インクの粘度調整、表面張力の調整に幅広く対応でき、耐目詰まり性に優れることにより、ヘッドの目詰まりを防ぎ、インク吐出において、インク滴の飛行曲がりなど吐出不良を防止できる。
【００５８】
インクへの添加量としては、一般的に０．５〜５０ｗｔ％で、より好ましくは１〜２０ｗｔ％であり、０．５ｗｔ％未満では所望のインクジェットプリンタ記録ヘッドの要求特性を満たすことができず、５０ｗｔ％を超える添加では増粘を引き起こし、インクの保存安定性に対して悪影響及びインクの吐出不良につながってしまう。
【００５９】
本発明において使用する界面活性剤としてはアニオン系界面活性剤、ノニオン系界面活性剤及び両性界面活性剤の少なくとも一種以上を用い、かつフッ素系界面活性剤の少なくとも一種以上を用いる。その際、色材の種類や湿潤剤、水溶性有機溶剤の組合せによって、分散安定性を損なわない界面活性剤を選択する。
また、本発明では界面活性剤を使用することで記録紙への濡れ性を改善することができる。
【００６０】
上述の界面活性剤の中で特に好ましい界面活性剤としては、ポリオキシエチレンアルキルエーテル酢酸塩、ジアルキルスルホ琥珀酸塩、ポリオキシエチレンアルキルエーテル、ポリオキシプロピレンポリオキシエチレンアルキルエーテル、アルキルカルボニルオキシポリオキシエチレン、アルキルカルボニルオキシポリオキシエチレンポリオキシプロピレン、ポリオキシエチレンアルキルフェニルエーテル、ポリオキシエチレンポリオキシプロピレンブロック共重合体、アセチレングリコール系界面活性剤が挙げられる。
【００６１】
アニオン系界面活性剤としては下記式（Ｉ）で示されるポリオキシエチレンアルキルエーテル酢酸塩、及び／又は炭素数が５〜１６の分岐したアルキル鎖を有する下記式（II）で示されるジアルキルスルホ琥珀酸を用いることで普通紙特性も改善されさらに着色剤の溶解・分散安定性が得られる。
さらに本発明の上記界面活性剤の対イオンとしてリチウムイオン、第４級アンモニウム、第４級ホスホニウムを用いることにより界面活性剤が優れた溶解安定性を示す。
【００６２】
Ｒ4−Ｏ−（ＣＨ２ＣＨ２Ｏ）ｍＣＨ２ＣＯＯＭ   - - -（Ｉ）
Ｒ4：炭素数６〜１４の分岐してもよいアルキル基
ｍ ：３〜１２の整数
Ｍ ：アルカリ金属イオン、第４級アンモニウム、第４級ホスホニウム、アルカノールアミンのいずれか
【００６３】
【化１７】
0003993022.tif 000010
Ｒ5：炭素数５〜１６の分岐したアルキル基
Ｍ ：アルカリ金属イオン、第４級アンモニウム、第４級ホスホニウム、
アルカノールアミンのいずれか
【００６４】
本発明に用いる上記式（Ｉ）、（II）で表わされる界面活性剤の具体例を以下に遊離酸型で示す。
【化１８】
0003993022.tif 000011
【００６５】
【化１９】
0003993022.tif 000012
【００６６】
非イオン性界面活性剤としては、例えば、ポリオキシエチレンアルキルエーテル、ポリオキシプロピレンポリオキシエチレンアルキルエーテル、ポリオキシエチレンポリオキシプロピレン、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなどが挙げられる。
【００６７】
アセチレングリコール系界面活性剤は、２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール系（例えばエアープロダクツ社（米国）のサーフィノール１０４、８２、４６５、４８５あるいはＴＧなど）を用いることができるが、特にサーフィノール４６５、１０４やＴＧが良好な印字品質を示す。
【００６８】
好ましい界面活性剤としては、一般式（III）のポリオキシエチレンアルキルフェニルエーテル、一般式（IV）のポリオキシエチレンアルキルエーテル、一般式（Ｖ）のポリオキシプロピレンポリオキシエチレンアルキルエーテル、一般式（VI）のポリオキシエチレンポリオキシプロピレン等の非イオン性界面活性剤及び一般式（VII）のアセチレングリコール系界面活性剤を挙げることができる。
これらを併用することによりさらに相乗効果として浸透性があげられ、これにより色境界滲みが低減されまた文字滲みも少ないインクが得られる。
【００６９】
本発明に用いる上記界面活性剤の具体例を以下に、一般式（III）、（IV）、(V)、（VI）、（VII）で示す。
【化２０】
0003993022.tif 000013
Ｒ：分岐してもよい炭素数６〜１４の炭素鎖
ｋ：５〜２０の整数
【００７０】
Ｒ−（ＯＣＨ2ＣＨ2）ｎＯＨ      −−−（IV)
Ｒ：分岐してもよい炭素数６〜１４の炭素鎖
ｎ：５〜２０の整数
【００７１】
【化２１】
0003993022.tif 000014
Ｒ：分岐してもよい炭素数６〜１４の炭素鎖
ｊ、ｋ、ｍ、ｎ：１〜２０の整数
【００７２】
【化２２】
0003993022.tif 000015
Ｒ’：炭素数６〜１４の炭素鎖
ｊ、ｋ、ｍ、ｎ：１〜２０の整数
【００７３】
【化２３】
0003993022.tif 000016
ｐ、ｑ：０〜４０の整数
【００７４】
両性界面活性剤としては、例えばラウリルアミノプロピオン酸塩、ラウリルジメチルベタイン、ステアリルジメチルベタイン、ラウリルジヒドロキシエチルベタインなどが挙げられる。
【００７５】
具体例として以下に挙げるものが好適に使用されるが、これらに限定されるわけではない。
ラウリルジメチルアミンオキシド、ミリスチルジメチルアミンオキシド、ステアリルジメチルアミンオキシド、ジヒドロキシエチルラウリルアミンオキシド、ポリオキシエチレンヤシ油アルキルジメチルアミンオキシド、ジメチルアルキル（ヤシ）ベタイン、ジメチルラウリルベタイン等。
【００７６】
本発明に用いる上記界面活性剤(VIII) 、(IX)を具体的に以下に示す。
【化２４】
0003993022.tif 000017
（(VIII)式中、Ｒ6、Ｒ7は炭素数１〜３のアルキル基もしくはヒドロキシアルキル基、Ｒ8は炭素数１０〜２０のアルキル基もしくはアルケニル基を表わす。）
【００７７】
【化２５】
0003993022.tif 000018
（(IX)式中、Ｒ9、Ｒ10は炭素数１〜３のアルキル基もしくはヒドロキシアルキル基、Ｒ11はアミド基を含んでもよい炭素数１０〜１６のアルキル基もしくはヤシ油由来のアルキル基を表わす。）
【００７８】
特に、本発明において、フッ素系界面活性剤として下記構造式で表わされるパーフルオロアルキルスルホン酸塩を用いることにより、良好な印字品質、特に発色性、紙に対する均染性が著しく向上する。下記構造式で表わされるパーフルオロアルキルスルホン酸塩としては、例えば、Ｒ1、Ｒ2、Ｒ3の組合せがＣ3Ｆ7−、ＣＦ3−、Ｆ、又はＣ4Ｆ9−、Ｆ、Ｆであり、Ｍ1がＮａであるものが挙げられ、ネオス社製のＦＴ−１１０が良好に用いられる。
【００７９】
【化２６】
0003993022.tif 000019
（Ｒ1、Ｒ2、Ｒ3はパーフルオロアルキル基、フッ素原子のいずれかを表わし、Ｍ1はＬｉ、Ｎａ、Ｋのいずれかを表わす。）
【００８０】
さらに、上記フッ素系界面活性剤と一般式（IV）のポリオキシエチレンアルキルエーテル、一般式（Ｖ）のポリオキシプロピレンポリオキシエチレンアルキルエーテルと併用する事により、著しい浸透性向上がはかられ、これにより色境界滲みが低減され、発色性向上、また文字滲みも少ないインクが選られる。
前記界面活性剤は、単独又は二種以上を混合して用いることができる。
【００８１】
なお、このインクのｐＨを６以上にすることによりインクの保存安定性が得られ、また、オフィスで使用されているコピ−用紙や用箋等はｐＨが５〜６のものが多く、これらの記録紙にインクを９〜６０μｍの微細な吐出口より吐出し重量が３ｎｇ〜５０ｎｇの液滴として５〜２０ｍ／ｓで飛翔させ、単色での付着量を１．５ｇ／ｍ2〜３０ｇ／ｍ2としてＪＩＳ  Ｐ−８１２２試験法によるステキヒトサイズ度が３秒以上の所謂普通紙に記録することにより高画質、高解像の記録画像を形成する記録方式を提供することができる。ただし、ｐＨが９以上では保存時に式(II）で表わされる界面活性剤では分解による物性変化が起こりやすいため式（II）で表わされる界面活性剤を用いる場合はｐＨを６〜９とすることが好ましい。
【００８２】
本発明に用いることができる（Ｉ）、（II）、（III）、（IV）、（Ｖ）、（VI）、（VII）、（VIII）、（IX）の添加量は０．０５〜１０ｗｔ％の間でプリンタ−システムにより要求されるインク特性に対し所望の浸透性を与えることが可能である。ここで０．０５ｗｔ％未満ではいずれの場合も２色重ね部の境界での滲みが発生し、１０ｗｔ％を超えて添加する場合は化合物自体が低温で析出しやすいことがあり信頼性が悪くなる。
【００８３】
また、前記フッ素系界面活性剤の添加量は、上記（Ｉ）〜（IX）の界面活性剤との併用使用により、添加量を少なくでき、０．０５〜５ｗｔ％の間でプリンタ−システムにより要求されるインク特性に対し所望の浸透性をあたえることが可能である。ここで０．０５ｗｔ％未満の併用ではいずれの場合も浸透性向上に顕著な効果が無く、５ｗｔ％を超えて添加する場合は、高温保存における粘度上昇、凝集等信頼性が悪くなる。好ましくは０．１〜２ｗｔ％の添加量が保存性の観点からも好適に使用できる。
【００８４】
本発明における表面張力は紙への浸透性を示す指標であり、特に表面形成されて１秒以下の短い時間での動的表面張力を示し、飽和時間で測定される静的表面張力とは異なる。測定法としては特開昭６３−３１２３７号公報等に記載の従来公知の方法で１秒以下の動的な表面張力を測定できる方法であればいずれも使用できるが、本発明ではＷｉｌｈｅｌｍｙ式の吊り板式表面張力計を用いて測定した。表面張力の値は４０ｍＮ／ｍ以下が好ましく、より好ましくは３５ｍＮ／ｍ以下とすると優れた定着性と乾燥性が得られる。
【００８５】
本発明に用いる炭素数８以上、１１以下のポリオール又はグリコールエーテルは、２５℃の水中において０．１〜４．５ｗｔ％未満の間の溶解度を有する部分的に水溶性のポリオール及び／又はグリコールエーテルを記録用インク全重量に対して０．１〜１０．０ｗｔ％添加することによって、該インクの熱素子への濡れ性が改良され、少量の添加量でも吐出安定性及び周波数安定性が得られることが分かった。
【００８６】
炭素数８以上、１１以下のポリオールの好適な具体例としては、次のものを挙げることができる。
▲１▼２−エチル−１，３−ヘキサンジオール  溶解度：４．２ｗｔ％（２０℃）
▲２▼２，２，４−トリメチル−１，３−ペンタンジオール溶解度：２．０ｗｔ％（２５℃）
【００８７】
２５℃の水中において０．１〜４．５ｗｔ％未満の間の溶解度を有する浸透剤は溶解度が低い代わりに浸透性が非常に高いという長所がある。従って、２５℃の水中において０．１〜４．５ｗｔ％未満の間の溶解度を有する浸透剤と他の溶剤との組み合わせや他の界面活性剤との組み合わせで非常に高浸透性のインクを作製することが可能となる。
【００８８】
本発明のインクには上記着色剤、溶媒、界面活性剤の他に従来より知られている次の添加剤を加えることができる。
〈防腐防黴剤〉
防腐防黴剤としては、デヒドロ酢酸ナトリウム、ソルビン酸ナトリウム、２−ピリジンチオール−１−オキサイドナトリウム、安息香酸ナトリウム、ペンタクロロフェノールナトリウム等が本発明に使用できる。
【００８９】
〈ｐＨ調整剤〉
ｐＨ調整剤としては、調合されるインクに悪影響をおよぼさずにｐＨを７以上に調整できるものであれば任意の物質を使用することができる。
その例として、ジエタノールアミン、トリエタノールアミン等のアミン、水酸化リチウム、水酸化ナトリウム、水酸化カリウム等のアルカリ金属の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
【００９０】
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
【００９１】
〈防錆剤〉
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等を挙げることができる。
【００９２】
〈その他の添加剤〉
その他、目的に応じて水溶性紫外線吸収剤、水溶性赤外線吸収剤等を添加することができる。
【００９３】
次に、本発明のインクセットについて説明する。
インクセットはブラックインクとカラーインクとからなる。カラーインクは上記の色材を含有させてなるポリマーエマルジョンを含有するカラーインクが適用される。ブラックインクはカラーインクを構成するポリマーエマルジョンを自己分散型カーボンブラックに置き換えた構成に相当するものである。
【００９４】
すなわち、本発明のインクセットは、ブラックインクと、シアンインク、イエローインク、マゼンタインクのカラーインクとからなるインクジェット記録用インクセットにおいて、ブラックインクが好ましくは自己分散型顔料を含有し、グリセリン又はグリセリン及び１，３−ブタンジオール、トリエチレングリコール、１，６−ヘキサンジオール、プロピレングリコール、１，５−ペンタンジオール、ジエチレングリコール、ジプロピレングリコール、トリメチロールプロパン及びトリメチロールエタンから選ばれた少なくとも１種類以上の湿潤剤（第１の種類のヒドロキシ化合物）を含有し、炭素数８以上で１１以下のポリオール（第２の種類のヒドロキシ化合物）又はグリコールエーテル、水溶性有機溶剤、水を少なくとも含有し、更に、アニオン、ノニオン、両性界面活性剤から選ばれる少なくとも１種類以上の界面活性剤を含有し、かつ、特定の構造を有するフッ素系界面活性剤を含有してもよく、２５℃におけるインク粘度が５ｍＰａ・ｓｅｃ以上のインクであって、カラーインクがポリマー微粒子に顔料を含有させてなるポリマーエマルジョンを含有し、グリセリン又はグリセリン及び１，３−ブタンジオール、トリエチレングリコール、１，６−ヘキサンジオール、プロピレングリコール、１，５−ペンタンジオール、ジエチレングリコール、ジプロピレングリコール、トリメチロールプロパン及びトリメチロールエタンから選ばれた少なくとも１種類以上の湿潤剤（第１の種類のヒドロキシ化合物）を含有し、炭素数８以上で１１以下のポリオール（第２の種類のヒドロキシ化合物）又はグリコールエーテル、水溶性有機溶剤、水を少なくとも含有し、また、アニオン、ノニオン、両性界面活性剤から選ばれる少なくとも１種類以上の界面活性剤を含有し、かつ、フッ素系界面活性剤を少なくとも１種類以上含有する２５℃におけるインク粘度が５ｍＰａ・ｓｅｃ以上のインクであることを特徴とするインクジェット記録用インクセットからなる。
【００９５】
カラーインクは以下の構成よりなる。
▲１▼カラー色材を含有するポリマーエマルジョン
▲２▼湿潤剤１（グリセリン）
▲３▼湿潤剤２（１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれた少なくとも１種類以上、：第１の種類のヒドロキシ化合物）
▲４▼水溶性有機溶剤
▲５▼界面活性剤
▲６▼炭素数８以上、１１以下のポリオール（第２の種類のヒドロキシ化合物）又はグリコールエーテル
▲７▼防腐剤
▲８▼ｐＨ調整剤
▲９▼純水
【００９６】
ブラックインクは好ましくは以下の構成よりなる。
（i）自己分散型カーボンブラック
（ii）湿潤剤１（グリセリン）
（iii）湿潤剤２（１，３−ブタンジオール、トリエチレングリコール、１，６−ヘキサンジオール、プロピレングリコール、１，５−ペンタンジオール、ジエチレングリコール、ジプロピレングリコール、トリメチロールプロパン、トリメチロールエタンから選ばれた少なくとも１種類以上）
（iv）水溶性有機溶剤
（v）界面活性剤
（vi）炭素数８以上、１１以下のポリオール又はグリコールエーテル
（vii）樹脂エマルジョン
（viii）防腐剤
（ix）ｐＨ調整剤
（x）純水
【００９７】
ブラックインクの色材としては、少なくとも一種の親水性基がカーボンブラックの表面に直接若しくは他の原子団を介して結合した分散剤を使用することなく安定に分散させることができる自己分散型カラー顔料を用いることが好ましい。この結果、従来のインクの様に、カーボンブラックを分散させるための分散剤が不要となる。本発明で使用する自己分散型カーボンブラックとしては、イオン性を有するものが好ましく、アニオン性に帯電したものやカチオン性に帯電したものが好適である。
【００９８】
アニオン性親水性基としては、例えば、−ＣＯＯＭ2、−ＳＯ3Ｍ2、−ＰＯ3ＨＭ2、−ＰＯ3(Ｍ2)2、−ＳＯ2ＮＨ2、−ＳＯ2ＮＨＣＯＲ12（但し、式中のＭ2は水素原子、アルカリ金属、アンモニウム又は有機アンモニウムを表わし、Ｒ12は炭素原子数１〜１２のアルキル基、置換基を有してもよいフェニル基又は置換基を有してもよいナフチル基を表わす。）等が挙げられる。本発明においては、これらの中で、特に、−ＣＯＯＭ2、−ＳＯ3Ｍ2がカラー顔料表面に結合されたものを用いることが好ましい。
【００９９】
また、上記親水性基中の「Ｍ2」は、アルカリ金属としては、例えば、リチウム、ナトリウム、カリウム等が挙げられ、有機アンモニウムとしては、モノ乃至トリメチルアンモニウム、モノ乃至トリエチルアンモニウム、モノ乃至トリメタノールアンモニウムが挙げられる。アニオン性に帯電したカラー顔料を得る方法としては、カラー顔料表面に−ＣＯＯＮａを導入する方法として、例えば、カラー顔料を次亜塩素酸ソーダで酸化処理する方法、スルホン化による方法、ジアゾニウム塩を反応させる方法が挙げられるが、勿論、本発明はこれらに限定されるわけではない。
【０１００】
カチオン性親水性基としては、例えば、第４級アンモニウム基が好ましく、より好ましくは、下記に示す第４級アンモニウム基が挙げられ、本発明においては、これらのいずれかがカーボンブラック表面に結合されたものが色材として好ましく使用される。
【０１０１】
【化２７】
0003993022.tif 000020
（上記式中、Ｒは、置換又は無置換のアルキル基、置換又は無置換のアリール基のいずれかを表わす。）
【０１０２】
上記した様な親水基が結合されたカチオン性の自己分散型カーボンブラックを製造する方法としては、例えば、下記に示す構造のＮ−エチルピリジル基を結合させる方法があり、この方法としては、カーボンブラックを３−アミノ−Ｎ−エチルピリジウムブロマイドで処理する方法が挙げられるが、勿論、本発明はこれに限定されない。
【０１０３】
【化２８】
0003993022.tif 000021
【０１０４】
また、本発明においては、上記に挙げた様な親水性基が、他の原子団を介してカーボンブラックの表面に結合されていてもよい。他の原子団としては、例えば、炭素原子数１〜１２のアルキル基、置換基を有してもよいフェニル基又は置換基を有してもよいナフチル基が挙げられる。上記した親水性基が他の原子団を介してカーボンブラックの表面に結合する場合の具体例としては例えば、−Ｃ2Ｈ4ＣＯＯＭ2、−ＰｈＳＯ3Ｍ2、−Ｃ5Ｈ10ＮＨ3+（但し、式中のＭ2は水素原子、アルカリ金属、アンモニウム又は有機アンモニウムを表わす。）等が挙げられるが、勿論、本発明はこれらに限定されない。
【０１０５】
本発明のインクセットのブラックインクに用いる自己分散型カーボンブラックは、カーボンブラック表面の親水性基によってカチオン性もしくはアニオン性に帯電しており、そのイオンの反発によって水分散性を有し、また、その親水性基により親水性も向上している。そのため、長期間放置されても、顔料の粒径や粘度が増大したりすることなく水性媒体中に安定して分散された水性顔料インクが得られる。ブラックインクの極性はインクセットを構成するカラーインクの極性と逆極性にした場合には最も色境界滲みの少ない画像が得られるが、本発明のインクセットにおいては、高粘度低表面張力の浸透性に優れたインクを構成できるので、カラーインクとブラックインクの極性が同じインクセットであっても色境界滲みは非常に少なく、ノズルの維持機構やノズルプレート上でインクが混合した場合にも極端な凝集増粘が起こることなく、取り扱い性に優れたインクセットが得られる。
【０１０６】
インクセットのブラックインクに用いられる他の構成材料は、色材を含有させたポリマー微粒子を含有するインクで記載した材料がそのまま適用できる。
なお、ブラックインクにのみ用いて好適なものとして樹脂エマルジョンが挙げられる。
樹脂エマルジョンとは、連続相が水であり、分散相が次の様な樹脂成分であるエマルジョンを意味する。分散相の樹脂成分としてはアクリル系樹脂、酢酸ビニル系樹脂、スチレン−ブタジエン系樹脂、塩化ビニル系樹脂、アクリル−スチレン系樹脂、ブタジエン系樹脂、スチレン系樹脂などが挙げられる。
【０１０７】
本発明の好ましい態様によれば、この樹脂は親水性部分と疎水性部分とを併せ持つ重合体であるのが好ましい。また、これらの樹脂成分の粒子径はエマルジョンを形成する限り特に限定されないが、１５０ｎｍ程度以下が好ましく、より好ましくは５〜１００ｎｍ程度である。
【０１０８】
これらの樹脂エマルジョンは、樹脂粒子を、場合によって界面活性剤とともに水に混合することによって得ることができる。
例えば、アクリル系樹脂又はスチレン−アクリル系樹脂のエマルジョンは、（メタ）アクリル酸エステル又はスチレンと、（メタ）アクリル酸エステルと、場合により（メタ）アクリル酸エステルと、界面活性剤とを水に混合することによって得ることができる。樹脂成分と界面活性剤との混合の割合は、通常１０：１〜５：１程度とするのが好ましい。界面活性剤の使用量が前記範囲に満たない場合、エマルジョンとなりにくく、また前記範囲を超える場合、インクの耐水性が低下したり、浸透性が悪化する傾向があるので好ましくない。
前記エマルジョンの分散相成分としての樹脂と水との割合は、樹脂１００重量部に対して水６０〜４００重量部、好ましくは１００〜２００重量部の範囲が適当である。
【０１０９】
市販の樹脂エマルジョンとしては、マイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）、ボンコート５４５４（スチレン−アクリル系樹脂エマルジョン、大日本インキ化学工業株式会社製）、ＳＡＥ−１０１４（スチレン−アクリル系樹脂エマルジョン、日本ゼオン株式会社製）、サイビノールＳＫ−２００（アクリル系樹脂エマルジョン、サイデン化学株式会社製）などが挙げられる。
【０１１０】
本発明に使用するインクは、樹脂エマルジョンを、その樹脂成分がインクの０．１〜４０ｗｔ％となるよう含有するのが好ましく、より好ましくは１〜２５ｗｔ％の範囲である。
【０１１１】
樹脂エマルジョンは、増粘・凝集する性質を持ち、着色成分の浸透を抑制し、さらに記録材への定着を促進する効果を有する。また、樹脂エマルジョンの種類によっては記録材上で皮膜を形成し、印刷物の耐擦性をも向上させる効果を有する。
【０１１２】
本発明のインクを収容したインクカートリッジ及びインクカートリッジを具備するインクジェット記録装置について、添付図面を参照して説明するが、以下は構成例のひとつに過ぎず、本発明になんら限定を加えるものではない。
【０１１３】
図１は本発明のインクを収容したインク収容部を備えたインクカートリッジを搭載するシリアル型インクジェット記録装置の機構部の概略正面図である。
このインクジェット記録装置の機構部は、両側の側板１、２間に主支持ガイドロッド３及び従支持ガイドロッド４を略水平な位置関係で横架し、これらの主支持ガイドロッド３及び従支持ガイドロッド４でキャリッジユニット５を主走査方向に摺動自在に支持している。キャリッジユニット５には、それぞれイエロー（Ｙ）インク、マゼンタ（Ｍ）インク、シアン（Ｃ）インク、ブラック（Ｂｋ）インクをそれぞれ吐出する４個のヘッド６を、その吐出面（ノズル面）６ａ（撥インク性皮膜層が共析メッキされているノズル面）を下方に向けて搭載し、またキャリッジユニット５のヘッド６の上側には４個のヘッド６に各々インクを供給するための各色のインク供給体である４個のインクカートリッジ７Ｙ、７Ｍ、７Ｃ、７Ｂｋを交換可能に搭載している。
【０１１４】
そして、キャリッジユニット５は主走査モータ８で回転される駆動プーリ（駆動タイミングプーリ）９と従動プーリ（アイドラプーリ）１０との間に張装したタイミングベルト１１に連結して、主走査モータ８を駆動制御することによってキャリッジユニット５、即ち４個のヘッド６を主走査方向に移動するようにしている。
また、側板１、２をつなぐ底板１２上にサブフレーム１３、１４を立設し、このサブフレーム１３、１４間に用紙１６を主走査方向と直交する副走査方向に送るための搬送ローラ１５を回転自在に保持している。そして、サブフレーム１４側方に副走査モータ１７を配設し、この副走査モータ１７の回転を搬送ローラ１５に伝達するために、副走査モータ１７の回転軸に固定したギヤ１８と搬送ローラ１５の軸に固定したギヤ１９とを備えている。
【０１１５】
さらに、側板１とサブフレーム１３との間には、ヘッド６の信頼性維持回復機構（以下、「サブシステム」という。）２１を配置している。サブシステム２１は、各ヘッド６の吐出面をキャッピングする４個のキャップ手段２２をホルダ２３で保持し、このホルダ２３をリンク部材２４で揺動可能に保持して、キャリッジユニット５の主走査方向の移動でホルダ２３に設けた係合部２５にキャリッジユニット５が当接することで、キャリッジユニット５の移動に従ってホルダ２３がリフトアップしてキャップ手段２２でインクジェットヘッド６の吐出面６ａをキャッピングし、キャリッジユニット５が印写領域側へ移動することで、キャリッジユニット５の移動に従ってホルダ２３がリフトダウンしてキャップ手段２２がインクジェットヘッド６の吐出面６ａから離れるようにしている。
【０１１６】
なお、キャップ手段２２は、それぞれ吸引チューブ２６を介して吸引ポンプ２７に接続すると共に、大気開放口を形成して、大気開放チューブ及び大気開放バルブを介して大気に連通している。また、吸引ポンプ２７は吸引した廃液を、ドレインチューブ等を介して図示しない廃液貯留槽に排出する。
【０１１７】
さらに、ホルダ２３の側方には、インクジェットヘッド６の吐出面６ａをワイピングする繊維部材、発泡部材或いはゴム等の弾性部材からなるワイピング手段であるワイパブレード２８をブレードアーム２９に取付け、このブレードアーム２９は揺動可能に軸支し、図示しない駆動手段で回動されるカムの回転によって揺動させるようにしている。
【０１１８】
次に、インクカートリッジ７について図２、図３を参照して説明する。ここで、図２は記録装置に装填する前のインクカートリッジの外観斜視図、図３はインクカートリッジの正断面図である。
インクカートリッジ７は、図３に示すように、カートリッジ本体４１内に所要の色のインクを吸収させたインク吸収体４２を収容してなる。カートリッジ本体４１は、上部に広い開口を有するケース４３の上部開口に上蓋部材４４を接着又は溶着して形成したものであり、例えば樹脂成型品からなる。また、インク吸収体４２は、ウレタンフォーム体等の多孔質体からなり、カートリッジ本体４１内に圧縮して挿入した後、インクを吸収させている。
【０１１９】
カートリッジ本体４１のケース４３底部には記録ヘッド６へインクを供給するためのインク供給口４５を形成し、このインク供給口４５内周面にはシールリング４６を嵌着している。また、上蓋部材４４には大気開放口４７を形成している。
そして、カートリッジ本体４１には、装填前の状態で、インク供給口４５を塞ぐとと共に装填時や輸送時などのカートリッジ取扱い時、或いは真空包装時による幅広側壁に係る圧力でケース４３が圧縮変形されて内部のインクが漏洩することを防止するため、キャップ部材５０を装着している。
【０１２０】
また、大気開放口４７は、図２に示すように、酸素透過率が１００ｍｌ／ｍ2以上のフィルム状シール部材５５を上蓋部材４４に貼着してシールしている。このシール部材５５は大気開放口４７と共にその周囲に形成した複数本の溝４８をもシールする大きさにしている。このように大気開放口４７を酸素透過率が１００ｍｌ／ｍ2以上のシール部材５５でシールすることで、インクカートリッジ７を透気性のないアルミラミネートフィルム等の包装部材を用いて減圧状態で包装することにより、インク充填時やインク吸収体４２とカートリッジ本体４１との間に生じる空間Ａ（図３参照）にある大気のためにインク中に気体が溶存したときでも、シール部材５５を介してインク中の空気が真空度の高いカートリッジ本体４１外の包装部材との間の空間に排出され、インクの脱気度が向上する。
【０１２１】
また、図４には、本発明のインクを収容したインク収容部と、インク滴を吐出させるためのヘッド部を備えた記録カートリッジの構成例を示し、説明する。
すなわち、記録ユニット３０は、シリアルタイプのものであり、インクジェットヘッド６と、このインクジェットヘッド６に供給されるインクを収容するインクタンク４１と、このインクタンク４１内を密閉する蓋部材とで主要部が構成される。インクジェットヘッド６には、インクを吐出するための多数のノズル３２が形成されている。インクはインクタンク４１から、図示しないインク供給管を介して、やはり図示しない共通液室へと導かれ、電極３１より入力される記録装置本体からの電気信号に応じて、ノズル３２より吐出される。
【０１２２】
このようなタイプの記録ユニットは、構成上、安価に製造できるタイプのヘッド、いわゆるサーマル方式、バブル方式と呼ばれる、熱エネルギーを駆動の動力源とするヘッドに適した構造である。本発明のインクは、バブルやサーマル方式等の記録方法において、上記成分を添加することによって、熱素子への濡れ性が改良されるため、少量の添加量でも吐出安定性及び周波数安定性が得られ、かつ安全性も高く、非常に適している。また、本発明のインクは熱エネルギーを作用させてインク吐出を行なう記録方法のみならず、力学的エネルギーを作用させてインク吐出を行なう記録方法においても適している。
【０１２３】
ここでは、前述のようなシリアル型インクジェット記録装置を説明したが、本発明のインクは、ノズルを千鳥など任意の配列で、目的とする画像の解像度と同じか数分の１程度の密度に集積し、記録媒体の幅以上に配列させた、いわゆるラインヘッドを有する記録装置に適用することも可能である。
【０１２４】
また、ここでいう記録装置とは、ＰＣやデジタルカメラ用の出力プリンタのみならず、ファックスやスキャナ、電話などと組み合わせた複合的な機能を有する装置であっても構わない。
【０１２５】
【発明の実施の形態】
以下、調製例、製造例、実施例によって本発明を更に具体的に説明するが、本発明は以下の調製例、製造例、実施例によって限定されるものではない。なお、調製例、製造例、実施例に記載の各成分の量（％）は重量基準である。
【０１２６】
＜調製例１＞（銅フタロシアニン顔料含有ポリマー微粒子分散体の調製）
特開２００１−１３９８４９号公報の調製例３を参考に、すなわち、以下に記述するように追試調製した。
まず始めに、ポリマー溶液の調製として、機械式攪拌機、温度計、窒素ガス導入管、還流管及び滴下ロートを備えた１Ｌフラスコ内を十分に窒素ガスで置換した後、スチレン１１．２ｇ、アクリル酸２．８ｇ、ラウリルメタクリレート１２．０ｇ、ポリエチレングリコールメタクリレート４．０ｇ、スチレンマクロマー（東亜合成（株）製、商品名：ＡＳ−６）４．０ｇ及びメルカプトエタノール０．４ｇを仕込み、６５℃に昇温した。次にスチレン１００．８ｇ、アクリル酸２５．２ｇ、ラウリルメタクリレート１０８．０ｇ、ポリエチレングリコールメタクリレート３６．０ｇ、ヒドロキシエチルメタクリレート６０．０ｇ、スチレンマクロマー（東亜合成（株）製、商品名：ＡＳ−６）３６．０ｇ、メルカプトエタノール３．６ｇ、アゾビスジメチルバレロニトリル２．４ｇ及びメチルエチルケトン１８ｇの混合溶液を２．５時間かけてフラスコ内に滴下した。
【０１２７】
滴下終了後、アゾビスジメチルバレロニトリル０．８ｇ及びメチルエチルケトン１８ｇの混合溶液を０．５時間かけてフラスコ内に滴下した。６５℃で１時間熟成した後、アゾビスジメチルバレロニトリル０．８ｇを添加し、更に１時間熟成した。反応終了後、フラスコ内に、メチルエチルケトン３６４ｇを添加し、濃度が５０％のポリマー溶液８００ｇを得た。次にポリマー溶液の一部を乾燥し、ゲルパーミエイションクロマトグラフィー（標準：ポリスチレン、溶媒：テトラヒドロフラン）で測定したところ、重量平均分子量は１５０００であった。
【０１２８】
前述で得られたポリマー溶液２８ｇ、銅フタロシアニン顔料２６ｇ、１ｍｏｌ／Ｌ水酸化カリウム水溶液１３．６ｇ、メチルエチルケトン２０ｇ及びイオン交換水３０ｇを十分に攪拌した。その後、３本ロールミル（（株）ノリタケカンパニー製、商品名：ＮＲ−８４Ａ）を用いて２０回混練した。得られたペーストをイオン交換水２００ｇに投入し、十分に攪拌した後、エバポレーターを用いてメチルエチルケトン及び水を留去し、固形分量が２０．０ｗｔ％の青色のポリマー微粒子分散体１６０ｇを得た。
ポリマー微粒子のマイクロトラックＵＰＡで測定した平均粒子径（Ｄ５０％）は９３ｎｍであった。
【０１２９】
＜調製例２＞（ジメチルキナクリドン顔料含有ポリマー微粒子分散体の調製）
調製例１の銅フタロシアニン顔料を顔料ピグメントレッド１２２に変更したほかは調製例１と同様にして赤紫色のポリマー微粒子分散体を得た。ポリマー微粒子のマイクロトラックＵＰＡで測定した平均粒子径（Ｄ５０％）は１２７ｎｍであった。
【０１３０】
＜調製例３＞（モノアゾ黄色顔料含有ポリマー微粒子分散体の調製）
調製例１の銅フタロシアニン顔料を顔料ピグメントイエロー７４に変更したほかは調製例１と同様にして黄色のポリマー微粒子分散体を得た。ポリマー微粒子のマイクロトラックＵＰＡで測定した平均粒子径（Ｄ５０％）は７６ｎｍであった。
【０１３１】
＜調製例４＞（カーボンブラック分散液の調製）
市販のｐＨ２．５の酸性カーボンブラック（キャボット社製、商品名：モナーク１３００）３００ｇを水１０００ミリリットルに良く混合した後に次亜塩素酸ソーダ（有効塩素濃度１２％）４５０ｇを滴下して、１００〜１０５℃で８時間撹拌した。この液に更に次亜塩素酸ソーダ（有効塩素濃度１２％）１００ｇを加え、横型分散機で３時間分散した。得られたスラリーを水で１０倍に希釈し、水酸化リチウムにてｐＨを調整し、電導度０．２ｍＳ／ｃｍまで限外濾過膜にて脱塩濃縮し顔料濃度１５％のカーボンブラック分散液とした。遠心処理により粗大粒子を除き、さらに１ミクロンのナイロンフィルターで濾過しカーボンブラック分散液とした。マイクロトラックＵＰＡで測定した平均粒子径（Ｄ５０％）は９５ｎｍであった。
【０１３２】
＜調製例５＞（カーボンブラックのポリマー微粒子分散体の調製）
調製例１の銅フタロシアニン顔料をカーボンブラック（デグサ社ＦＷ１００）に変更したほかは調製例１と同様にして黒色のポリマー微粒子分散体を得た。ポリマー微粒子のマイクロトラックＵＰＡで測定した平均粒子径（Ｄ５０％）は１０４ｎｍであった。
【０１３３】
以下では、上記調製例１〜５で得たポリマー微粒子分散体及びカーボンブラック分散液を用いてインク組成物を製造した。以下の製造例で得られたインク組成物の粘度及び表面張力の値を後掲の表１に示した。
＜製造例１＞
下記処方のインク組成物を作製し、ｐＨが９になるように水酸化リチウム１０％水溶液にて調製した。その後、平均孔径０．８μｍのメンブレンフィルターで濾過を行いインク組成物を得た。
調製例１の銅フタロシアニン顔料含有ポリマー微粒子分散体  ２０．０ｗｔ％
１，３−ブタンジオール                                  ２３．０ｗｔ％
グリセリン                                                ８．６ｗｔ％
２−エチル−１，３−ヘキサンジオール                      ２．０ｗｔ％
ＦＴ−１１０（（株）ネオス社製                            ０．５ｗｔ％
プロキセルＬＶ（アベシア社製）                            ０．２ｗｔ％
イオン交換水を加えて１００％とした。
【０１３４】
＜製造例２＞
下記組成物を用いる以外は製造例１と同様にし、ｐＨを水酸化ナトリウムで９にしてインク組成物を調製した。
調製例２のジメチルキナクリドン顔料含有ポリマー微粒子分散体２０．０ｗｔ％
１，３−ブタンジオール                                  ２４．５ｗｔ％
グリセリン                                                ９．０ｗｔ％
２−エチル−１，３−ヘキサンジオール                      ２．０ｗｔ％
ＦＴ−１１０（（株）ネオス社製）                          ０．５ｗｔ％
プロキセルＬＶ（アベシア社製）                            ０．２ｗｔ％
イオン交換水を加えて１００％とした。
【０１３５】
＜製造例３＞
下記組成物を用いる以外は製造例１と同様にし、ｐＨを水酸化リチウムで９にしてインク組成物を調製した。
調製例３のモノアゾ黄色顔料含有ポリマー微粒子分散体      ２０．０ｗｔ％
１，３−ブタンジオール                                  ２４．５ｗｔ％
グリセリン                                                ９．０ｗｔ％
２−エチル−１，３−ヘキサンジオール                      ２．０ｗｔ％
ＦＴ−１１０（（株）ネオス社製）                          ０．５ｗｔ％
プロキセルＬＶ（アベシア社製）                            ０．２ｗｔ％
イオン交換水を加えて１００％とした。
【０１３６】
＜製造例４＞ブラック顔料インク
下記組成物を用いる以外は製造例１と同様にし、ｐＨを水酸化ナトリウムで９にしてインク組成物を調製した。
調製例４のカーボンブラック分散液                        ２０．０ｗｔ％
１，３−ブタンジオール                                  ２２．５ｗｔ％
グリセリン                                                ７．５ｗｔ％
２−ピロリドン                                            ２．０ｗｔ％
一般式（ＩＶ）のＲ：Ｃ１２、ｎ＝９                        ２．０ｗｔ％
２−エチル−１，３−ヘキサンジオール                      ２．０ｗｔ％
ＦＴ−１１０（（株）ネオス社製）                        ０．１５ｗｔ％
プロキセルＬＶ（アベシア社製）                            ０．２ｗｔ％
イオン交換水を加えて１００％とした。
【０１３７】
＜製造例５＞
下記組成物を用いる以外は製造例１と同様にし、ｐＨを水酸化リチウムで９にしてインク組成物を調製した。
調製例１の銅フタロシアニン顔料含有ポリマー微粒子分散体  ２０．０ｗｔ％
１，３−ブタンジオール                                  ２２．５ｗｔ％
グリセリン                                                ７．５ｗｔ％
２−エチル−１，３−ヘキサンジオール                      ２．０ｗｔ％
一般式（IV）のＲ：Ｃ１２、ｎ＝９                          ２．０ｗｔ％
ＦＴ−１１０（（株）ネオス社製）                          ０．５ｗｔ％
プロキセルＬＶ（アベシア社製）                            ０．２ｗｔ％
イオン交換水を加えて１００％とした。
【０１３８】
＜製造例６＞
下記組成物を用いる以外は製造例１と同様にし、ｐＨを水酸化リチウムで９にしてインク組成物を調製した。
調製例２のジメチルキナクリドン顔料含有ポリマー微粒子分散体２０．０ｗｔ％
１，３−ブタンジオール                                  ２２．５ｗｔ％
グリセリン                                                ７．５ｗｔ％
２−エチル−１，３−ヘキサンジオール                      ２．０ｗｔ％
一般式（IV）のＲ：Ｃ１２、ｎ＝９                          ２．０ｗｔ％
ＦＴ−１１０（（株）ネオス社製）                          ０．５ｗｔ％
プロキセルＬＶ（アベシア社製）                            ０．２ｗｔ％
イオン交換水を加えて１００％とした。
【０１３９】
＜製造例７＞
下記組成物を用いる以外は製造例１と同様にし、ｐＨを水酸化リチウムで９にしてインク組成物を調製した。
調製例３のモノアゾ黄色顔料含有ポリマー微粒子分散体      ２０．０ｗｔ％
１，３−ブタンジオール                                  ２４．０ｗｔ％
グリセリン                                                ８．２ｗｔ％
２−エチル−１，３−ヘキサンジオール                      ２．０ｗｔ％
一般式（IV）のＲ：Ｃ１２、ｎ＝９                          ２．０ｗｔ％
ＦＴ−１１０（（株）ネオス社製）                          ０．５ｗｔ％
プロキセルＬＶ（アベシア社製）                            ０．２ｗｔ％
イオン交換水を加えて１００％とした。
【０１４０】
＜製造例８＞
下記組成物を用いる以外は製造例１と同様にし、ｐＨを水酸化リチウムで９にしてインク組成物を調製した。
調製例５のカーボンブラック含有ポリマー微粒子分散体        ５．０ｗｔ％
１，６−ヘキサンジオール                                ２２．５ｗｔ％
グリセリン                                                ７．５ｗｔ％
２−ピロリドン                                            ２．０ｗｔ％
ユニセーフＡ−ＬＹ  （日本油脂社製両性活性剤）            ２．０ｗｔ％
２，２，４−トリメチル−１，３−ペンタンジオール          ２．０ｗｔ％
ＦＴ−１１０（（株）ネオス社製）                        ０．１５ｗｔ％
プロキセルＬＶ（アベシア社製）                            ０．２ｗｔ％
イオン交換水を加えて１００％とした。
【０１４１】
＜製造例９＞
下記組成物を用いる以外は製造例１と同様にし、ｐＨを水酸化リチウムで９にしてインク組成物を調製した。
調製例１のフタロシアニン顔料含有ポリマー微粒子分散体    ２０．０ｗｔ％
１，６−ヘキサンジオール                                ２２．５ｗｔ％
グリセリン                                              １０．０ｗｔ％
２，２，４−トリメチル−１，３−ペンタンジオール          ２．０ｗｔ％
ＦＴ−１１０（（株）ネオス社製）                          ０．５ｗｔ％
プロキセルＬＶ（アベシア社製）                            ０．２ｗｔ％
イオン交換水を加えて１００％とした。
【０１４２】
＜製造例１０＞
下記組成物を用いる以外は製造例１と同様にし、ｐＨを水酸化リチウムで９にしてインク組成物を調製した。
調製例２のジメチルキナクリドン顔料含有ポリマー微粒子分散体２０．０ｗｔ％
１，６−ヘキサンジオール                                ２２．５ｗｔ％
グリセリン                                              １０．０ｗｔ％
２，２，４−トリメチル−１，３−ペンタンジオール          ２．０ｗｔ％
ＦＴ−１１０（（株）ネオス社製）                          ０．５ｗｔ％
プロキセルＬＶ（アベシア社製）                            ０．２ｗｔ％
イオン交換水を加えて１００％とした。
【０１４３】
＜製造例１１＞
下記組成物を用いる以外は製造例１と同様にし、ｐＨを水酸化リチウムで９にしてインク組成物を調製した。
調製例３のモノアゾ黄色顔料含有ポリマー微粒子分散体      ２０．０ｗｔ％
１，６−ヘキサンジオール                                ２２．５ｗｔ％
グリセリン                                              １０．０ｗｔ％
２，２，４−トリメチル−１，３−ペンタンジオール          ２．０ｗｔ％
ＦＴ−１１０（（株）ネオス社製）                          ０．５ｗｔ％
プロキセルＬＶ（アベシア社製）                            ０．２ｗｔ％
イオン交換水を加えて１００％とした。
【０１４４】
＜製造例１２＞
下記処方のインク組成物を作製し、ｐＨが９になるように水酸化リチウム１０％水溶液にて調製した。その後、平均孔径０．８μｍのメンブレンフィルターで濾過を行いインク組成物を得た。
調製例１のフタロシアニン顔料含有ポリマー微粒子分散体    ２０．０ｗｔ％
１，３−ブタンジオール                                  ２４．５ｗｔ％
グリセリン                                                ８．２ｗｔ％
一般式（IV）のＲ：  Ｃ１２、ｎ＝９                        ２．０ｗｔ％
２−エチル−１，３−ヘキサンジオール                      ２．０ｗｔ％
プロキセルＬＶ（アベシア社製）                            ０．２ｗｔ％
イオン交換水を加えて１００％とした。
【０１４５】
＜製造例１３＞
下記組成物を用いる以外は製造例１と同様にし、ｐＨを水酸化ナトリウムで９にしてインク組成物を調製した。
調製例２のジメチルキナクリドン顔料含有ポリマー微粒子分散体２０．０ｗｔ％
１，３−ブタンジオール                                  ２２．５ｗｔ％
グリセリン                                                ７．５ｗｔ％
２−エチル−１，３−ヘキサンジオール                      ２．０ｗｔ％
一般式（IV）のＲ：  Ｃ１２、ｎ＝９                        ２．０ｗｔ％
プロキセルＬＶ（アベシア社製）                            ０．２ｗｔ％
イオン交換水を加えて１００％とした。
【０１４６】
＜製造例１４＞
下記組成物を用いる以外は製造例１と同様にし、ｐＨを水酸化リチウムで９にしてインク組成物を調製した。
調製例３のモノアゾ黄色顔料含有ポリマー微粒子分散体      ２０．０ｗｔ％
１，３−ブタンジオール                                  ２３．０ｗｔ％
グリセリン                                                ７．８ｗｔ％
２−エチル−１，３−ヘキサンジオール                      ２．０ｗｔ％
一般式（IV）のＲ：  Ｃ１２、ｎ＝９                        ２．０ｗｔ％
プロキセルＬＶ（アベシア社製）                            ０．２ｗｔ％
イオン交換水を加えて１００％とした。
【０１４７】
【表１】
0003993022.tif 000022
【０１４８】
＜実施例１〜３＞
前記各製造例で作製したシアン、マゼンタ、イエロー、ブラックの各インクを以下の表２に示すような組み合わせのインクセットとし、これについて、画像評価試験を行った。
評価方法は次に示すとおりである。
【０１４９】
［画像の鮮明性］
（印字使用プリンター）
（１）インクジェットプリンターＥＭ−９００（セイコーエプソン株式会社製）にて、ヘッドの駆動電圧、周波数、パルス幅を変え、下記の各紙に印刷を行った。印刷パターンは、本発明のイエロー、マゼンタ、シアンの各カラーインクは１００％ｄｕｔｙで印字し、本発明の黒インクを充填したブラックインクは文字を同時に印刷した。印字条件は、Ｍｊが３５ｐｌ、Ｖｊが２０ｍ／ｓｅｃ、周波数が１ｋＨｚ、解像度は３６０ｄｐｉ、ワンパス印字とした。
（２）キャノン社製バブルジェット（登録商標）方式のインクジェットプリンターＢＪＣ４３０とＨＰ社製バブルジェット（登録商標）方式のインクジェットプリンターｈｐ  ｄｉｓｋｊｅｔ８１５のＢＫカートリッジにインクをつめ、印字条件、Ｍｊが３５ｐｌ、Ｖｊが２０ｍ／ｓｅｃ、周波数が１ｋＨｚ、解像度は３６０ｄｐｉ、ワンパス印字でベタ及び文字を印字した。
（３）リコー製インクジェットプリンターＩＰＳｉＯ  Ｊｅｔ３００のヘッドの駆動電圧、周波数、パルス幅を変え、上記（１）、（２）と条件にしてワンパス印字でベタ及び文字を印字した。
【０１５０】
（印字に使用した紙）
用いた印刷試験用紙を以下に示す。
▲１▼マイペーパー（株式会社ＮＢＳリコー製）
▲２▼紙源Ｓ・再生紙（株式会社ＮＢＳリコー製）
▲３▼ＰＢ紙（キャノン株式会社製）
▲４▼マルチエース（富士ゼロックスオフィスサプライ株式会社製）
▲５▼やまゆり紙（本州製紙株式会社製・再生紙）
▲６▼ＬＨ紙（富士ゼロックスオフィスサプライ株式会社製）
▲７▼Ｘｅｒｏｘ  ４０２４紙（富士ゼロックスオフィスサプライ株式会社製）
▲８▼Ｎｅｅｎａｈ  Ｂｏｎｄ紙（キンバリークラーク社製）
【０１５１】
（評価基準）
印字乾燥後、２色重ね部境界の滲み、画像滲みを目視により総合的に調べ、以下の評価基準にしたがって判定した。
◎：全紙滲みの発生なく鮮明な印刷である。
○：一部の用紙（再生紙）にひげ状の滲みの発生がある。
△：全紙にひげ状の滲みの発生がある。
×：文字の輪郭がはっきりしないほど滲みが発生している。
【０１５２】
【表２】
0003993022.tif 000023
【０１５３】
前述の（１）〜（３）で記載したどのプリンターで印字した場合でも、どの印刷試験用紙においても下記表３の結果を示した。
【０１５４】
【表３】
0003993022.tif 000024
【０１５５】
［カラー画像評価−色再現性評価（色相、彩度）］
リコー製インクジェットプリンターＩＰＳｉＯ  Ｊｅｔ３００を用い、マイペーパー（株式会社ＮＢＳリコー製）上に印字を行い、印刷パターンは、本発明のイエロー、マゼンタ、シアンの各カラーインクを１００％ｄｕｔｙで印字し、本発明の黒インクを充填したブラックインクは文字を同時に印刷した。印字条件は、Ｍｊが３５ｐｌ、Ｖｊが２０ｍ／ｓｅｃ、周波数が１ｋＨｚ、解像度は３６０ｄｐｉ、ワンパス印字とした。
【０１５６】
印字乾燥後、上記インクセットにおいて、イエロー、マゼンタ、シアンの各単色とそれぞれの混色によるブルー、グリーン、レッド部のベタ画像部において、反射型カラー分光測色濃度計（Ｘ−Ｒｉｔｅ社製）により測定し、ＣＩＥ(Commision International de l' Eclairage)で規定されている色差表示法のＬ*ａ*ｂ*表色系の座標を求め、それぞれ各色において彩度Ｃ*を求めた。この彩度Ｃ*の値が高いほど、発色良好なインクといえる。
なお彩度Ｃ*は下記式で定義される。
Ｃ*＝［（ａ*）2 ＋（ｂ*）2］1/2
【０１５７】
【表４】
0003993022.tif 000025
【０１５８】
【発明の効果】
本発明において、カラーインクの色材に顔料を用いたインクセットであって、特定の構造を有するフッ素系の界面活性剤を用いる事により、特にマゼンタ色インクにおいて他色のインクよりも顕著な効果が認められ、彩度が顕著に向上し、発色性が改善される。また、普通紙上での印字画像について、２次色のグリーン、ブルー、レッド色の彩度、特にグリーン色の彩度が顕著に向上し、また、ベタ画像部において、普通紙上へのインクの均染性が向上、それにより各色すべての彩度が顕著に向上し、特に顔料系インクの課題であった発色性を向上する事ができた。
【図面の簡単な説明】
【図１】本発明を適用したインクを収容するインクカートリッジを搭載するシリアル型インクジェット記録装置の構成例を示す概略正面図である。
【図２】記録装置に装填する前のインクカートリッジの外観斜視図である。
【図３】インクカートリッジの正断面図である。
【図４】記録ヘッドと一体化されたインクカートリッジの外観斜視図である。
【符号の説明】
１、２  側板
３  主支持ガイドロッド
４  従支持ガイドロッド
５  キャリッジユニット
６  ヘッド
６ａ  吐出面（ノズル面）
７、７Ｙ、７Ｍ、７Ｃ、７Ｂｋ  インクカートリッジ
８  主走査モータ
９  駆動プーリ（駆動タイミングプーリ）
１０  従動プーリ（アイドラプーリ）
１１  タイミングベルト
１２  底板
１３、１４  サブフレーム
１５  搬送ローラ
１６  用紙
１７  副走査モータ
１８、１９  ギヤ
２１  サブシステム
２２  キャップ手段
２３  ホルダ
２４  リンク部材
２５  係合部
２６  吸引チューブ
２７  吸引ポンプ
２８  ワイパブレード
２９  ブレードアーム
３０  記録ユニット
３１  電極
３２  ノズル
４１  カートリッジ本体（インクタンク）
４２  インク吸収体
４３  ケース
４４  上蓋部材
４５  インク供給口
４６  シールリング
４７  大気開放
５０  キャップ部材
５５  フィルム状シール部材
Ａ  空間
【図１】
0003993022.tif 000034
【図２】
0003993022.tif 000035
【図３】
0003993022.tif 000036
【図４】
0003993022.tif 000037